(57)【要約】【課題】３種のイエロー顔料を混合することにより、より優れた耐光性と発色性を有するイエローインク組成物を提供する。【解決手段】Ｃ．Ｉ．ピグメントイエロー７４と、Ｃ．Ｉ．ピグメントイエロー１１０と、Ｃ．Ｉ．ピグメントイエロー１２８とを混合し、かつ、前記３種のイエロー顔料に占める前記Ｃ．Ｉ．ピグメントイエロー７４の含有量を１０〜２０重量％にするとともに、Ｃ．Ｉ．ピグメントイエロー１２８の含有量を、Ｃ．Ｉ．ピグメントイエロー１１０の含有量以上とする。【選択図】　なし【特許請求の範囲】
【請求項１】
Ｃ．Ｉ．ピグメントイエロー７４と、Ｃ．Ｉ．ピグメントイエロー１１０と、Ｃ．Ｉ．ピグメントイエロー１２８とを含み、かつ、前記３種のイエロー顔料に占める前記Ｃ．Ｉ．ピグメントイエロー７４の含有量が、１０〜２０重量％であることを特徴とするイエローインク組成物。
【請求項２】
Ｃ．Ｉ．ピグメントイエロー１１０およびＣ．Ｉ．ピグメントイエロー１２８の含有量が、それぞれＣ．Ｉ．ピグメントイエロー７４の含有量以上であることを特徴とする請求項１に記載のイエローインク組成物。
【請求項３】
Ｃ．Ｉ．ピグメントイエロー１２８の含有量が、Ｃ．Ｉ．ピグメントイエロー１１０の含有量以上であることを特徴とする請求項１および２に記載のイエローインク組成物。
【請求項４】
Ｃ．Ｉ．ピグメントイエロー１２８（Ｙａ）とＣ．Ｉ．ピグメントイエロー１１０（Ｙｂ）の含有量の比（Ｙａ／Ｙｂ）が、１．０〜２．５の範囲であることを特徴とする請求項３に記載のイエローインク組成物。
【請求項５】
Ｃ．Ｉ．ピグメントイエロー７４と、Ｃ．Ｉ．ピグメントイエロー１１０と、Ｃ．Ｉ．ピグメントイエロー１２８との含有量の比が、２：３：５であることを特徴とする請求項１から４のいずれかに記載のイエローインク組成物。
【請求項６】
請求項１から５のいずれか１項に記載のイエローインク組成物を使用して記録媒体に画像を形成することを特徴とする記録方法。
【請求項７】
請求項１から５のいずれか１項に記載のイエローインク組成物を使用して記録媒体に記録された記録物。
【発明の詳細な説明】
【０００１】
【発明の属する技術分野】
本発明は、イエローインク組成物に関し、さらに詳しくは耐色性と発色性とに優れたイエローインク組成物、並びにこれを用いた記録方法および記録物に関する。
【０００２】
【従来の技術】
一般に、シアンとマゼンタは耐光性、発色性ともに優れていることが知られているが、イエローは着色剤の種類によって性質が異なり、耐光性が良好でも発色性に劣るものや、逆に、耐光性に劣っていても発色性が良好なものまで種々存在する。但し、一般的には、耐光性と発色性とは相反する関係にあり、イエローで耐光性と発色性の双方に優れたものは少ない。
【０００３】
具体的には、例えば、Ｃ．Ｉ．ピグメントイエロー７４は発色性に優れているが、耐光性は他のイエロー系顔料と比較して改良の余地がある。一方、Ｃ．Ｉ．ピグメントイエロー１１０やＣ．Ｉ．ピグメントイエロー１２８等は耐光性に優れているが、発色性はＣ．Ｉ．ピグメントイエロー７４に劣る。従って、耐光性と発色性の双方を兼ね備えたイエローインク組成物の開発が従来から望まれている。
【０００４】
耐色性と発色性とに優れたイエローインク組成物については、例えば、特開２０００−２８１９５２号公報に、Ｃ．Ｉ．ピグメントイエロー７４と、Ｃ．Ｉ．ピグメントイエロー１０９、１１０、１２８、１５０、および１５４からなる群から選択される少なくとも一種の第二のイエロー顔料とをともに含んでなるイエローインク組成物が、優れた耐光性と発色性を有することが開示されている（特許文献１）。
【０００５】
【特許文献１】
特開２０００−２８１９５２号公報
【０００６】
【発明が解決しようとする課題】
本発明の目的とするところは、３種のイエロー顔料を混合することにより、より優れた耐光性と発色性を有するイエローインク組成物を提供することである。
【０００７】
【課題を解決するための手段】
本発明者らは、鋭意研究した結果、特定のイエロー顔料を３種混合し、そのうち特にＣ．Ｉ．ピグメントイエロー７４の含有量を適宜調整したイエローインク組成物が、耐光性および発色性の双方を兼ね備えているとの知見を得た。
【０００８】
本発明は、前記知見に基づきなされたもので、Ｃ．Ｉ．ピグメントイエロー７４と、Ｃ．Ｉ．ピグメントイエロー１１０と、Ｃ．Ｉ．ピグメントイエロー１２８とを含み、かつ、前記３種のイエロー顔料に占める前記Ｃ．Ｉ．ピグメントイエロー７４の含有量が、１０〜２０重量％であることを特徴とするイエローインク組成物を提供するものである。
【０００９】
これにより、本発明に係るイエローインク組成物は、リアルイエローに近い色目を有し、かつ、高彩度で耐光性に優れた発色を長期間維持することができる。
【００１０】
また、本発明は、Ｃ．Ｉ．ピグメントイエロー１１０およびＣ．Ｉ．ピグメントイエロー１２８の含有量が、それぞれＣ．Ｉ．ピグメントイエロー７４の含有量以上であることを特徴とするイエローインク組成物を提供するものである。
【００１１】
また、本発明は、Ｃ．Ｉ．ピグメントイエロー１２８の含有量が、Ｃ．Ｉ．ピグメントイエロー１１０の含有量以上であることを特徴とするイエローインク組成物を提供するものである。
【００１２】
また、本発明は、Ｃ．Ｉ．ピグメントイエロー１２８（Ｙａ）とＣ．Ｉ．ピグメントイエロー１１０（Ｙｂ）の含有量の比（Ｙａ／Ｙｂ）が、１．０〜２．５の範囲であることを特徴とするイエローインク組成物を提供するものである。
【００１３】
また、本発明は、Ｃ．Ｉ．ピグメントイエロー７４と、Ｃ．Ｉ．ピグメントイエロー１１０と、Ｃ．Ｉ．ピグメントイエロー１２８との含有量の比が、２：３：５であることを特徴とするイエローインク組成物を提供するものである。
【００１４】
また、本発明は、前記イエローインク組成物を使用して記録媒体に画像を形成することを特徴とする記録方法を提供するものである。
【００１５】
また、本発明は、前記イエローインク組成物を使用して記録媒体に記録された記録物を提供するものである。
【００１６】
【発明の実施の形態】
本発明のイエローインク組成物は、着色剤とともに、湿潤剤、界面活性剤、浸透剤および水（好ましくは純水）を含んでなる水系インク組成物として使用されることが好ましい。
【００１７】
本発明において使用される着色剤は、発色性の観点から、Ｃ．Ｉ．ピグメントイエロー７４を、また、耐光性の観点から他の２種のイエロー顔料を選択するものである。
【００１８】
他の２種のイエロー顔料としては、Ｃ．Ｉ．ピグメントイエロー１（ファストイエローＧ）、２、３、１２、（ジスアゾイエローＡＡＡ）、１３、１４、１６、１７、２４、３４、３５、３７、４２（黄色酸化鉄）、５３、５５、７３、７５、８１、８３（ジスアゾイエローＨＲ）、９３、９５、９７、９８、１００、１０１、１０４、１０８、１０９、１１０、１１４、１１７、１２０、１２８、１２９、１３８、１５０、１５１、１５３、１５４、１５５等が挙げられるが、耐光性の観点からは、Ｃ．Ｉ．ピグメントイエロー１１０と１２８を選択することが好ましい。
【００１９】
なお、　本発明のイエローインク組成物の耐光性や発色性に影響を与えない範囲で、更に他のイエロー顔料を含有させることを妨げない。例えば、前記３種のイエロー顔料のほか、第４のイエロー顔料を添加して合計４種類のイエロー顔料またはそれ以上の種類のイエロー顔料を含有することができる。
【００２０】
Ｃ．Ｉ．ピグメントイエロー７４の含有量は他の２種のイエロー顔料の含有量に対して、５〜２５重量％であることが好ましく、耐光性と発色性とのバランスを考慮すれば１０〜２０重量％であることがより好ましい。
【００２１】
この場合、Ｃ．Ｉ．ピグメントイエロー１２８は、Ｃ．Ｉ．ピグメントイエロー１１０よりも同等、もしくはそれ以上の含有量であることが、本発明のイエローインク組成物の発色性向上の観点からより好ましい。同様に、両者の良好なバランスの観点から、Ｃ．Ｉ．ピグメントイエロー１２８（Ｙａ）とＣ．Ｉ．ピグメントイエロー１１０（Ｙｂ）の含有量の比（Ｙａ／Ｙｂ）は、１．０〜２．５の範囲にあることが好ましく、特に１．０〜２．０の範囲にあることがより好ましい。
【００２２】
但し、かかる場合であっても、Ｃ．Ｉ．ピグメントイエロー７４の含有量が５〜２５重量％の範囲にあることが必要であり、Ｃ．Ｉ．ピグメントイエロー１２８がＣ．Ｉ．ピグメントイエロー１１０よりも同等もしくはそれ以上の含有量であっても、Ｃ．Ｉ．ピグメントイエロー７４の含有量が本発明において前記の適切な範囲になければ本発明の効果が得られない。
【００２３】
本発明のインク組成物における顔料の含有量は、Ｃ．Ｉ．ピグメントイエロー７４と、他の二種のイエロー顔料との合計量で０．２〜１０重量％が好ましく、より好ましくは０．５〜８重量％である。
【００２４】
本発明の好ましい態様によれば、本発明に使用するインク組成物は、インクジェットプリンタにおける目詰まり防止の観点から、湿潤剤を用いることが好ましい。
【００２５】
かかる湿潤剤としては、例えば、グリセリン、エチレングリコール、ジエチレングリコール、トリエチレングリコール、分子量２０００以下のポリエチレングリコール、プロピレングリコール、ジプロピレングリコール、トリプロピレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、メソエリスリトール、ペンタエリスリトール等が挙げられる。特に、グリセリンを用いると、グリセリンの高い水溶性及び水分蒸発抑制効果によってインク組成物が固化しにくくなるため、プリンタヘッドのノズル中での目詰まりを効果的に防止できるため好ましい。
【００２６】
これら湿潤剤は単独かまたは二種以上を混合して用いることができ、その添加量は、本発明のイエローインク組成物中、０．０５〜４０重量％が好ましく、より好ましくは３〜３５重量％の範囲である。
【００２７】
本発明のインク組成物は、さらに界面活性剤を含有することができる。かかる界面活性剤としては、アセチレングリコール系界面活性剤（例えば、オルフィンＹ、Ｅ０１０１及びＳＴＧ（いずれも日信化学工業株式会社製）、並びにサーフィノール８２、１０４、４４０、４６５、および４８５（いずれもＡｉｒ　Ｐｒｏｄｕｃｔｓａｎｄ　Ｃｈｅｍｉｃａｌｓ　Ｉｎｃ．　製）等が好ましく、その他、アニオン性界面活性剤（例えばドデシルベンゼルスルホン酸ナトリウム、ラウリル酸ナトリウム、ポリオキシエチレンアルキルエーテルサルフェートのアンモニウム塩等）、非イオン性界面活性剤（例えば、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等）等が挙げられる。これらの界面活性剤は単独かまたは二種以上を混合して用いることができる。
【００２８】
界面活性剤の添加量は、本発明のイエローインク組成物中、０．０１重量％〜１０重量％であることが好ましく、０．１重量％〜５重量％であることがより好ましい。
【００２９】
本発明のイエローインク組成物は、さらに浸透剤を含有することができる。かかる浸透剤としては、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノ−ｎ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉｓｏ−プロピルエーテルの多価アルコールのアルキルエーテル類（グリコールエーテル）などが挙げられ、これら一種または二種以上の混合物として用いることができる。
【００３０】
本発明においては、浸透剤として、特にトリエチレングリコールモノブチルエーテルを用いると、インクの表面張力を低下させ、インクの起泡性を抑制するか又は無にして、インクとしての効果を向上できる点で好ましい。
【００３１】
浸透剤の添加量は、本発明のイエローインク組成物中、０．１重量％〜２０重量％であることが好ましく、０．５重量％〜１５重量％であることが更に好ましい。
【００３２】
本発明の好ましい態様によれば、Ｃ．Ｉ．ピグメントイエロー７４と他の２種のイエロー顔料は、分散剤または界面活性剤で水性媒体中に分散させて得られた顔料分散液としてインクに添加されるのが好ましい。好ましい分散剤としては、顔料分散液を調製するのに慣用されている分散剤、例えば高分子分散剤を使用することができる。なお、この顔料分散液に含まれる分散剤および界面活性剤がインク組成物の分散剤および界面活性剤としても機能する。
【００３３】
高分子分散剤の好ましい例としては合成高分子が挙げられ、ポリビニルアルコール類、ポリビニルピロリドン類、ポリアクリル酸、アクリル酸−アクリルニトリル共重合体、アクリル酸カリウム−アクリルニトリル共重合体、酢酸ビニル−アクリル酸エステル共重合体、アクリル酸−アクリル酸エステル共重合体などのアクリル系樹脂、スチレン−アクリル酸共重合体、スチレン−メタクリル酸共重合体、スチレン−メタクリル酸−アクリル酸エステル共重合体、スチレン−α−メチルスチレン−アクリル酸共重合体、スチレン−α−メチルスチレン−アクリル酸−アクリル酸エステル共重合体などのスチレン−アクリル樹脂、スチレン−マレイン酸共重合体、スチレン−無水マレイン酸共重合体、ビニルナフタレン−アクリル酸共重合体、ビニルナフタレン−マレイン酸共重合体、および酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体などの酢酸ビニル系共重合体およびそれらの塩が挙げられる。これらは、使用に際して単独か又は２種以上を混合して用いることができる。
【００３４】
これらの高分子の中で、特に疎水性基を持つモノマーと親水性基を持つモノマーとの共重合体、および疎水性基と親水性基を分子構造中に併せ持ったモノマーからなる重合体が好ましい。なお、共重合体は、ランダム共重合体、ブロック共重合体など、その形態に特に制限されない。
【００３５】
前記の塩としては、ジエチルアミン、アンモニア、エチルアミン、トリエチルアミン、プロピルアミン、イソプロピルアミン、ジプロピルアミン、ブチルアミン、イロブチルアミン、トリエタノールアミン、ジエタノールアミン、アミノメチルプロパノール、モルホリンなどの塩が挙げられる。本発明においては、分散安定性の観点から、トリエタノールアミンであることが特に好ましい。
【００３６】
このような塩は、例えば、塩を形成するための化合物（ジエチルアミン等の上記に例示の化合物）と、塩を形成する前の有機物からなる分散剤との中和反応によって得ることができる。この際、塩を形成するための化合物の使用量は、塩を形成する前の有機物からなる分散剤の中和当量以上であればよいが、特にインク組成物を記録媒体に印字した後のインクの記録媒体への定着性が向上する観点から、中和当量の約１．３倍以上であることが好ましい。
【００３７】
これらの合成高分子の重量平均分子量は、好ましくは１０００〜５００００であり、より好ましくは１０００〜１５０００であり、さらに好ましくは３０００〜１００００である。また、合成高分子の酸価は、５０〜３００であることが好ましく、より好ましくは７０〜１５０である。また、合成高分子は、ラジカル共重合、グループトランスファー重合等の公知の重合法によって製造される。
【００３８】
また、分散剤として、天然高分子を用いることもできる。その具体例としては、にかわ、ゼラチン、カゼイン、アルブミンなどのタンパク質類、アラビアゴム、トラガントゴムなどの天然ゴム類、サポニンなどのグルコシド類、アルギン酸およびアルギン酸プロピレングリコールエステルアルギン酸トリエタノールアミン、アルギン酸アンモニウムなどのアルギン酸誘導体、メチルセルロース、カルボキシメチルセルロース、ヒドロキシエチルセルロース、エチルヒドロキシセルロースなどのセルロース誘導体等が挙げられる。
【００３９】
分散剤の配合量は、顔料１００重量％に対して１〜１５０重量％であることが好ましく、より好ましくは２〜１００重量％である。
【００４０】
分散剤は、これを水中に添加してエマルジョンの形態等として使用することができる。
【００４１】
また、分散剤としては、市販のものを使用することができ、その具体例としては、ジョンソンポリマー株式会社製、ジョンクリル６１Ｊ（分子量１００００、酸価１９５）、ジョンクリル６８（分子量１００００、酸価１９５）、ジョンクリル４５０（分子量１００００〜２００００、酸価１００）、ジョンクリル５５（分子量７５００、酸価２００）、ジョンクリル５５５（分子量５０００、酸価２００）、ジョンクリル５８６（分子量３１００、酸価１０５）、ジョンクリル６８０（分子量３９００、酸価２１５）、ジョンクリル６８２（分子量１６００、酸価２３５）、ジョンクリル６８３（分子量７３００、酸価１５０）、Ｂ−３６（分子量６８００、酸価２５０）等が挙げられる。なお、分子量とは、重量平均分子量を示す。
【００４２】
本発明によるインク組成物の溶媒は水、有機溶媒、または水と有機溶媒との混合物が挙げられる。ここで用いられる水は純粋が好ましく、また、有機溶媒としては、例えば、メタノール、エタノール、ｎ−プロピルアルコール、ｉｓｏ−プロピルアルコール、ｎ−ブタノール、ｓｅｃ−ブタノール、ｔｅｒｔ−ブタノール、ｉｓｏ−ブタノール、ｎ−ペンタノール等の一価のアルコール類、エチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、トリメチロールエタン、トリメチロールプロパン等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等の多価アルコールのアルキルエーテル類、尿素、２−ピロリドン、Ｎ−メチル−２−ピロリドン、１，３−ジメチル−２−イミダゾリジノン、トリエタノールアミン等が挙げられる。
【００４３】
有機溶剤の添加量は、本発明のイエローインクの組成物中、０．５〜５０重量％が好ましく、より好ましくは１．５〜３０重量％の範囲である。
【００４４】
本発明のイエローインク組成物には、前述した成分のほか、通常のインクジェット記録用インク組成物に含まれる成分と同様のもの、例えば、ｐＨ調整剤、防腐剤、溶解助剤、酸化防止剤、防かび剤、紫外線吸収剤等を必要に応じて添加することができる。
【００４５】
本発明によるインク組成物は、前記成分を適当な方法で分散、混合することによって製造することができる。好ましくは、まず顔料と高分子分散剤と水を適当な分散機（例えば、ボールミル、サンドミル、アトライター、ロールミル、アジテータミル、ヘンシェルミキサー、コロイドミル、超音波ホモジナイザー、ジェットミル、オングミルなど）で混合し、均一な顔料分散液を調製し、次いで、水、水溶性有機溶媒、糖、ｐＨ調整剤、防腐剤、防かび剤等を加えて充分溶解させてインク溶液を調製する。充分に撹拌した後に、目詰まりの原因となる粗大粒子および異物を除去するためにろ過を行って目的のインク組成物を得る。
【００４６】
（記録方法）
本発明によれば、前述したイエローインク組成物を使用して記録媒体に画像を形成する記録方法が提供される。
【００４７】
本発明の記録方法によれば、前述した構成からなるイエローインク組成物を使用するため、耐光性および発色性に優れる印字画像を形成することができる。
【００４８】
本発明の記録方法は、画像を形成するための記録媒体に特に制限されず種々の記録媒体に適用することができる。
【００４９】
（記録物）
本発明によれば、前述したイエローインク組成物を使用して記録媒体に画像が形成されてなる記録物が提供される。
【００５０】
本発明の記録物は、前述した構成からなるイエローインク組成物を使用してなるため、色ムラの生じない印字画像を有するものである。
【００５１】
本発明の記録物としては、普通紙上において上記のように印字品質に優れた印刷画像を有するものや、光沢紙上において上記のように印字品質に優れた印字画像を有するもの等が挙げられる。
【００５２】
【実施例】
以下の実施例によって本発明をさらに詳細に説明するが、本発明はこれら実施例に限定されるものではない。
【００５３】
なお、以下で特に断らない限り、％は重量％を意味する。
【００５４】
（インクの調製）
以下の組成を有する顔料インク組成物を次の操作によって製造した。まず、着色剤としてのイエロー顔料（トータルで３％）と分散剤としてのスチレン−アクリル酸重合体のアンモニウム塩（５．５％、分子量１００００、ポリマー成分３８％）とを、サンドミル（安川製作所製）中でガラスビーズ（直径１．７ｍｍ、混合物の１．５倍量（重量））とともに２時間攪拌し、顔料分散剤を得た。その後、ガラスビーズを取り除き、他の添加物を加え、常温で３０分間撹拌した。次いで、５μｍのメンブランフィルターでろ過して、イエローインク組成物を得た。
【００５５】
本発明によるインク組成物はインク組成物を用いた記録方式に用いられる。インク組成物を用いた記録方式とは、例えば、インクジェット記録方式、ペン等による筆記具による記録方式、その他各種の印字方式が挙げられる。特に本発明によるインク組成物は、インクジェット記録方法に好ましく用いられる。
【００５６】
（実施例１）
上記の要領で、以下の組成からなるイエローインク組成物を調整した。
Ｃ．Ｉ．ピグメントイエロー１１０　　　　　　　　　１．２％
Ｃ．Ｉ．ピグメントイエロー７４　　　　　　　　　　０．３％
Ｃ．Ｉ．ピグメントイエロー１２８　　　　　　　　　１．５％
分散剤（分子量１００００、ポリマー成分３８％）　　５．５％
グリセリン　　　　　　　　　　　　　　　　　　　１５　　％
エチレングリコール　　　　　　　　　　　　　　　１５　　％
オルフィンＥ１０１０　　　　　　　　　　　　　　　０．８％
トリエチレングリコールモノブチルエーテル　　　　　７　　％
トリエタノールアミン　　　　　　　　　　　　　　　０．５％
純水　　　　　　　　　　　　　　　　　　　　　　　残量
（実施例２〜６および比較例１〜７）
実施例２〜６および比較例１〜７は、顔料の添加比を変えた点のみが実施例１と異なる。以下、実施例１を含め、実施例２〜６および比較例１〜７の顔料の添加比を示す。
【００５７】
【表１】
2004099734.tif 000002
【００５８】
（試験例１）耐光性の評価
インクジェット記録用プリンタＥＭ−９３０Ｃ（セイコーエプソン（株）製）に、カラーインクについては純正カラーインクカートリッジのイエロー部分に、実施例または比較例に係るイエローインクを充填したものを搭載し、ブラックインクについては純正カートリッジを搭載した。このプリンタを用い、ＰＭ写真用紙（セイコーエプソン（株）製）に印刷した。
【００５９】
印刷パターンはＯＤ値が１．０となるように１０ｍｍ×１０ｍｍのベタを印刷した。印刷解像度は７２０×７２０ｄｐｉとした。
【００６０】
光照射はキセノンウエザオメーターＣｉ−５０００（ＡＴＬＡＳ社製）を使用して行い、照度１０５Ｗ／Ｇ（３００〜４００ｎｍ＝約１５０，０００ｌｕｘ）、温度２４℃、湿度６０％の条件で、サンプル上に空気層と２ｍｍ厚のソーダライムガラスを設置した。
【００６１】
照射４００時間後、６００時間後のＯＤ値をそれぞれ分光光度計ＧＲＥＴＡＧＳＰＭ１００（ＧＲＥＴＡＧ社製）を用いて測定し、ＯＤ値保持率を以下の基準で評価した。
Ａ：　初期に対してＯＤ値が７０％以上残っている。
Ｂ：　初期に対してＯＤ値が５０％以上７０％未満残っている。
Ｃ：　初期に対してＯＤ値が５０％未満になっている。
【００６２】
上記の評価の際の条件は、光源Ｄ５０、光源フィルタなしで、白色標準は絶対白とし、視野角は２°とした。
【００６３】
（試験例２）色目の評価
インクジェット記録用プリンタＥＭ−９３０Ｃ（セイコーエプソン（株）製）に、カラーインクについては純正カラーインクカートリッジのイエロー部分に今回のインクを充填したものを搭載し、ブラックインクは純正カートリッジを搭載して、ＰＭ写真用紙（セイコーエプソン（株）製）に印刷した。
【００６４】
印刷パターンは７２０×７２０ｄｐｉの解像度で、１００％ｄｕｔｙの５０ｍｍ×５０ｍｍのベタを印刷した。
【００６５】
ここで、「ｄｕｔｙ」とは、下記の式（１）で定義され、算出される値Ｄの単位を示すものを意味する。
【００６６】
Ｄ＝｛実印字ドット数／（縦解像度×横解像度）｝×１００（Ｄｕｔｙ）（１）
（式中、「実印字ドット数」は、単位面積当たりの実印字ドット数であり、「縦解像度」および「横解像度」は、それぞれ単位面積当たりの解像度である。）
分光光度計ＧＲＥＴＡＧ　ＳＰＭ１００（ＧＲＥＴＡＧ社製）を用いて（測定条件は試験例１と同様）、ＣＩＥで規定されている色差表示法のＬ＊ａ＊ｂ＊表色系のａ＊を、以下の基準で評価した。
ＡＡ：　−２≦ａ≦２
Ａ：　−５≦ａ＜−２　または　２＜ａ≦５
Ｂ：　−１０≦ａ＜−５　または　５＜ａ≦１０
Ｃ：　ａ＜−１０　または　１０＜ａ
（試験例３）彩度の評価
試験例２において測定したａ＊及びｂ＊より下記の式を用いてＣ＊を求め、各色の彩度を以下の基準で評価した。
Ｃ＊＝［（ａ＊）２＋（ｂ＊）２］１／２
Ａ：　Ｃ＊＞１０５
Ｂ：　１００＜Ｃ＊＜１０５
Ｃ：　１００≧Ｃ＊
各イエローインク組成物についての評価結果を、顔料の添加比と併せて以下に示す。
【００６７】
【表２】
2004099734.tif 000003